(57)【特許請求の範囲】
【請求項１】
ポリイミド膜の製造方法であって、
次の工程：
ａ）３，４，３′，４′−ベンゾフェノンテトラカルボン酸二無水物、１，２，４，５−ベンゼンテトラカルボン酸二無水物、３，４，３′，４′−ビフェニルテトラカルボン酸二無水物、オキシ二フタル酸二無水物、スルホニル二フタル酸二無水物、１，１，１，３，３，３−ヘキサフルオロ−２，２−プロピリデン二フタル酸二無水物からなる群から選択される、少なくとも１種の二無水物と、
トルエン−２，４−ジイソシアナート、トルエン−２，６−ジイソシアナート、４，４′−メチレンジフェニルジイソシアナート、２，４，６−トリメチル−１，３−フェニレンジイソシアナート、２，３，５，６−テトラメチル−１，４−フェニレンジイソシアナートからなる群から選択される、少なくとも１種のジイソシアナートと
からなるポリイミド膜を製造する工程、
ｂ）該膜を１０ｃｍまでの距離で取り囲む雰囲気の２８０℃ないし該ポリマーのガラス転移温度までの温度で、該膜をアニーリングする工程
を含むことを特徴とし、
該膜が、該アニーリング中に、０．５体積％以下の酸素含量を有するガス雰囲気により取り囲まれているか、もしくは前記酸素含量を有するガス流により周りを洗われる
ことを特徴とする、ポリイミド膜の製造方法。
【請求項２】
以下：
・該アニーリングが―該アニーリングのための目標温度に到達した時点から―１５〜３００分間実施されること、
・該膜が、０．１〜１０℃／分の加熱速度で、該アニーリング温度に加熱されること、
・該膜を１０ｃｍまでの距離で取り囲む請求項１に定義された雰囲気もしくは請求項１に定義されたガス流中で、該膜を、該アニーリング温度から２００〜２７５℃の温度まで冷却するか又は該アニーリング温度からの冷却中に真空が適用されること、
及び
・該膜を１０ｃｍまでの距離で取り囲む雰囲気中の酸素含量が、０．２５体積％以下であること
からなる群から選択される少なくとも１つを有することを特徴とする、請求項１記載の方法。
【請求項３】
工程ａ）が、以下の副工程
ａ１）非プロトン性双極性溶剤中のポリイミドポリマーの溶液を、対応するモノマーの重合により製造する工程
ａ２）該ポリイミドポリマーを含むキャスト溶液を製造する工程
ａ３）該キャスト溶液からポリイミド膜を製造する工程
を含み、
その際に、工程ａ１）において得られたポリマー溶液から、該キャスト溶液が、工程ａ２）において製造され、ただし、該ポリイミドは、工程ａ１）とａ２）との間に又は工程ａ１）の前に、固体の形態で、特に乾燥された固体として、単離及び再溶解されず、
かつ
その際に、該膜の製造が、転相法により行われる
ことを特徴とする、請求項１又は２記載の方法。
【請求項４】
工程ａ１）における該ポリイミドの製造に使用される非プロトン性双極性溶剤が、ジメチルホルムアミド、ジメチルアセトアミド、Ｎ−メチルピロリジノン、Ｎ−エチルピロリジノン、スルホラン、テトラヒドロフラン、ジオキサン又はそれらの混合物からなる群から選択されたものであり、
及び／又は
工程ａ２）における該キャスト溶液の製造のために、
・揮発性で水と混和性の溶剤、
・非溶剤、
・細孔形成剤
及び
・水混和性の溶剤
からなる群から選択される水溶性添加剤が添加される
ことを特徴とする、請求項３記載の方法。
【請求項５】
工程ａ）において、次の工程：
ａＩ）固体の形態の、アニーリングされたポリイミドポリマー又はアニーリングされないポリイミドポリマーを用意する工程、
ａＩＩ）キャスト溶液を製造する工程、その際に、このキャスト溶液は、溶剤と、工程ａＩ）からの固体とを含む；及び
ａＩＩＩ）該キャスト溶液から中空繊維膜を形成する工程
を含むことを特徴とする、請求項１又は２記載の方法。
【請求項６】
粉末の形態の該ポリマーが工程ａＩ）において、６〜３０時間の期間にわたって、５０〜２５０℃の温度で乾燥及び／又はアニーリングされる
ことを特徴とする、請求項５記載の方法。
【請求項７】
工程ａ３）又はａＩＩＩ）において、一体型の非対称中空繊維膜が製造され、その際に、該中空繊維が、二流体ノズルを用いて該ポリイミドキャスト溶液と芯液とから、連続法において紡糸されることを特徴とする、請求項３から６までのいずれか１項記載の方法。
【請求項８】
紡糸口金が、凝固浴から５ｃｍ〜１ｍの距離を有し、
その際に、該中空糸が該凝固浴へ入る前に、２５〜１３０℃に、サーモスタット調温されたガス流で周りを洗われるか又は対応するガス雰囲気が導かれる
ことを特徴とする、請求項７記載の方法。
【請求項９】
ガス又はガス流として、窒素、空気、アルゴン、ヘリウム、二酸化炭素、メタン又は他の工業用不活性ガス又はそれらの混合物が使用され、
及び／又は
該中空糸が、該凝固浴へ入る前に、シャフト中の０．１〜１０ｍ／分のガス速度のガス流で周りを洗われる
ことを特徴とする、請求項８記載の方法。
【請求項１０】
以下：
・該膜が、該凝固浴を離れた後かつ該アニーリング前に、１質量％以下の残留溶剤含量まで、水での少なくとも１つの洗浄にかけられたものであること、
・該膜が、該アニーリング前に、溶剤交換にかけられたものであること、
・該膜が、乾燥前に５質量％以下の含水量及び／又は溶剤含量を有する程度に乾燥されたものであること、
・該膜の抜出速度が１０〜８０ｍ／分であること、
及び
・該膜が、該アニーリング前に、２５ＧＰＵ以上の酸素についての透過係数を有すること
からなる群から選択される少なくとも１つを有することを特徴とする、請求項１から９までのいずれか１項記載の方法。
【請求項１１】
該ポリイミドが、次の組成：
【化１】
0006559122.tif 000019
［ここで、０≦ｘ≦０．５及び１≧ｙ≧０．５であり、かつＲは、基Ｌ１、Ｌ２、Ｌ３及びＬ４からなる群から選択される、１種以上の、同じか又は異なる基に相当する］を有するポリイミドである
ことを特徴とする、請求項１から１０までのいずれか１項記載の方法。
【請求項１２】
請求項１から１１までのいずれか１項により得られる、ポリイミド膜。
【請求項１３】
該ポリイミド膜が、支持不織布上の一体型の非対称平膜
又は一体型の非対称中空繊維膜
であることを特徴とする、請求項１２記載のポリイミド膜。
【請求項１４】
メタン及び二酸化炭素、並びに
酸素及び窒素
からなる群から選択されるガス混合物を分離するための、
請求項１３記載のポリイミド中空繊維膜の使用。
【発明の詳細な説明】
【技術分野】
【０００１】
本発明は、改善された化学的性質及び物理的性質を有するポリイミド膜、好ましくはP84改良種製のもの、特に好ましくはP84タイプ70又はP84 HT製のもの、それらの製造方法、並びにそれらの使用に関する。
【０００２】
先行技術
転相膜を製造するためには、一般的に、水と混和性の従来の溶剤に可溶であるポリマーが必要とされる。該膜の性質に影響を及ぼすために、多くの添加剤、例えば助溶剤、非溶剤、細孔形成剤、親水化剤等が混合される。この際に、通常、ポリマー粒状物又はポリマー粉末から出発し、それから、該溶剤及び該添加剤でペースト化することによりキャスト溶液が製造される。膜製造における成功のために決定的であるのは、とりわけ、使用されるポリマーのモル質量及びモル質量分布である。一般的に、高いモル質量及び狭い分布を有するポリマーが必要とされる。
【０００３】
P84は、文献において一般的に知られたポリマーであり、かつ平膜及び中空繊維膜の製造に使用される（US 2006/0156920、WO 04050223、US 7018445、US 5635067、EP 1457253、US 7169885、US 20040177753、US 7025804、J.N Barsema et al, J. of Membrane Science, 216, 2003, 195-205; J. Ren et al, J. of Membrane Science, 241, 2004, 305-314; Liu et al, Chem. Eng. Sci., 60, 2005, 6674 - 6686; J. Ren et al, J. of Membrane Science, 248, 2005, 177-188）。P84は、複数の改良種、特にP84タイプ70及びP84 HTで、オーストリアのレンチング在のHP Polymer社から粉末形で販売されている。顧客は、この粉末を、該キャスト溶液の製造のために、次いで非プロトン性双極性溶剤中に再溶解させ、これを添加剤と混合する。得られた溶液から、次いで、膜を製造することができる。US 2006/156920によれば、しかしながら、この方法は、こうして製造されたフィルム及び膜が極めてもろいという欠点を有する。ゆえに、安定なフィルム及び中空繊維膜を得るために、P84と他のポリマーとのブレンドを製造することが提案される。しかし、ブレンドにとって不利であるのは、ガスの極めて良好な分離特性、ＣＯ2に対する可塑化安定性及び多くの溶剤に対するP84の薬品安定性が、一部では、他のポリマーの混合により妨げられるか又はそれどころか破壊されることである。
【０００４】
WO 2006/092677において、P84タイプ70及びP84 HTの粉末が、少なすぎるモル質量を有することが指摘される。ゆえに、十分に高いモル質量を得るために、該粉末を熱処理にかけることが提案される。この際に、その処理期間及び方法が、極めて重要であり、かつ少し異なる性質を有する粉末をもたらし、これらが、そしてまた異なる粘度を有するキャスト溶液を与える。それゆえ、該ポリマー膜の均一な製造は、困難を伴ってのみ可能である。更に、この方法により製造される膜が、不十分な熱安定性を有することが見出された。すなわち、該粉末のアニーリングにより達成される分子量増加が可逆的であることが分かった。すなわち、より高いプロセス温度でのこれらの膜の使用の際に、望ましくない分子量減少、ひいてはその膜特性の悪化の結果となる。
【０００５】
中空繊維膜の製造に加えて、P 84粉末は平膜の製造にも使用される（WO 2007/125367、WO 2000/06293）。ここでは、前記のことと同じ問題及び欠点が生じた。
【０００６】
WO 2011/009919には、P84タイプ70もしくはP84 HT粉末の少ないモル質量の原因が製造プロセスにあることが開示されている。該ポリマーが、その重合溶液から粉末へ変換される際に、すなわち、その沈殿プロセスにより、モル質量を失うことが見出された。ゆえに、該ポリマーを、該重合後に、固体の形態で、特に乾燥された固体として、とりわけ乾燥された粉末として、単離するのではなくて、該重合溶液を、該膜の製造に直接使用することが提案された。この方法は、WO 2006/092677の方法と比較して、かなりの方法単純化である。更に、明らかにより狭いＰＤＩを有する膜が得られる。しかしながら、目下、WO 2011/009919の方法により製造される膜も、より高い温度でのより長期の使用の際に、分子量減少を被ることが分かった。
【０００７】
ポリイミド膜、その中でもP84タイプ70もしくはP84 HT膜の分子量の安定化のためには、該ポリマーを架橋剤の添加により架橋させることが知られている。しかしながら、これは、付加的な作業工程を必要とし、かつ該架橋剤の付加的な成分としての使用により、該膜のコスト及び該プロセスの複雑度を高める。
【０００８】
WO 2006/068626及びEP 0321569において、液体混合物の分離のために、ポリイミド膜を２８０℃を上回る温度で真空中でアニーリングして、該膜の選択性を高めることが提案される。しかしながら、これらの方法により製造される膜が、良好な選択性を有するが、しかし少なすぎる透過係数(Permeanz)を有するので、これらの膜を経済的に使用することができないことが分かった。更に、前記の特許を追試する際に、個々の該中空繊維膜のアニーリングする際の接着に伴う問題が明らかになった。ガスの分離の問題は、前記の特許出願において触れられない。
【０００９】
それゆえ、依然として、高い分子量及び改善された分子量安定性を有するポリイミド膜、特にP84改良種製のもの、殊にP84タイプ70もしくはP84 HT製のものの新規な製造方法の必要性がある。
【００１０】
課題
ゆえに、本発明の課題は、先行技術の膜及び方法の欠点を有しないか又は低下された程度でのみ有する、新種のポリイミド膜並びにそれらの製造方法を提供することである。
【００１１】
該方法は、特に、P84改良種、殊にP84タイプ70及びP84 HT製の膜に、しかし類似のポリイミドにも、使用可能であるべきである。
【００１２】
特別な課題において、該方法は、極めて良好な機械的性質を有する生成物を得ることを可能にするべきである。そのうえ、該膜は、極めて良好な選択性を極めて良好な透過係数と両立すべきであるので、これらの膜は、先行技術の膜と比較して、より高い生産性、すなわち、より効率的な分離、特にガス混合物のより効率的な分離を可能にする。
【００１３】
特別な部分課題において、該膜は、数ヶ月間の熱負荷後にも、分子量減少を有しないか又はごく僅かにのみ有するべきである。
【００１４】
更に特別な課題において、該方法は、できるだけ単純に実施可能であるべきであり、かつできるだけ少なくポリマー由来でない及び／又は架橋作用のある物質が、該ポリマー中へ取り込まれるべきである。
【００１５】
なお更に特別な課題は、ＣＨ4及びＣＯ2の分離の際に、先行技術と比較して高められた選択性を有する、ポリイミド膜、特にP84タイプ70又はP84HT製のものを提供することに見ることができる。
【００１６】
最後に、特別な課題は、高級炭化水素、すなわち、３個より多い炭素原子を有する脂肪族又は芳香族の炭化水素、特に、痕跡不純物として天然ガス中に存在しているもの、殊にペンタン、ヘキサン、ヘプタン、ベンゼン、トルエン又はキシレンに対して極めて良好な安定性を有し、かつＣＯ2に対する極めて良好な可塑化抵抗を有するポリイミド膜をもたらす、新規な方法を提供することに見ることができる。
【００１７】
明示的に挙げられていない更なる課題は、以下の詳細な説明、実施例及び請求の範囲の全ての関係から明らかになる。
【００１８】
問題の解決
前記課題は、請求項１記載の方法によるかもしくは請求項１１記載のポリイミド膜により解決される。好ましい実施形態は、従属請求項もしくは以下の詳細な説明に開示される。
【００１９】
本発明者らは、ポリイミド膜を、２８０℃から該ポリイミドのガラス転移点までの範囲内の温度で０．５体積％未満の酸素含量を有するガス雰囲気中でアニーリングすることにより、極めて高いガス選択性、そのうえ極めて良好な透過係数を有する膜を得ることが可能であることが見出された。特に、これらのアニーリング条件が、例えばWO 2006/068626において提案されるような、真空中でのアニーリングと比較して、匹敵しうる選択性、ひいては明らかにより高い生産性で明らかにより高い透過係数を有する膜をもたらすことが分かった。
【００２０】
本発明による方法を用いて、温度及び時間に応じて、自由に調節可能なＤＭＦ溶解度を有するポリイミド膜が得られる。このように処理された膜は、数ヶ月間の(mehrmonatiger)熱負荷の際にも、分子量減少を示さないかもしくは先行技術と比較して著しく低下された分子量減少のみを示す。
【００２１】
該分子量減少のこの低下が、本発明によれば、該ポリマー中へ取り込まれたポリマー由来でない物質、例えば架橋剤を使用することなく可能であることを強調することができる。それゆえ、極めて単純で費用のかからない方法が見出され、かつ該膜のリサイクル性が改善された、それというのも、その品種の純度が高められたからである。
【００２２】
更に、本発明による方法により、該膜のＣＯ2に対する極めて良好な可塑化抵抗及び耐薬品性が達成され、これが一部では先行技術よりも、それどころか良好であることは意外であった。
【００２３】
本発明による膜の有利な性質の前記の組合せは、先行技術の背景から予測することはできなかった。一方では、既に議論されたWO 2006/068626号及びEP 0321569は、専ら液／液分離用の膜に関し、他方では、ガス分離に関するWO 2006/092677は、第17頁第1段落に、“P84及びP84HTの過剰のアニーリングが望ましくない鎖切断をまねき、ひいては回避されなければならない”ことを教示する。WO 2006/092677は、第16頁第18行によれば第17頁第3行と組み合せて、２５０℃を上回るアニーリング温度が適していないことを教示する。
【００２４】
ガス分離膜に関する先行技術において、２５０℃を上回る温度でアニーリングしないほうがよいことが勧告されるにとどまらず、先行技術であるWO 2006/092677及びWO 2011/009919は、膜製造プロセスにおける前駆物質をアニーリングすることを当然とし、かつ本発明におけるように、完成した膜をアニーリングすることを当然としない。本発明者らの結果は、それゆえ、先行技術の背景から、全く予測することはできず、かつ自明ではなかった。
【００２５】
発明の対象
本発明の対象は、それゆえ、以下の詳細な説明、実施例及び請求の範囲に開示された方法及びそれらに開示された膜である。
【００２６】
発明の詳細な説明
本発明の対象が以下に詳細に記載される前に、まず最初に幾つかの重要な概念が定義される。
【００２７】
概念“P84”及び“P84タイプ70”は、本発明の範囲内で、同義に使用され、かついずれにせよP84HTとは相違し、このP84HTは―指している場合に―常に明示的にそのものを挙げる。
【００２８】
“ポリマー由来でない、架橋作用のある物質”として、本発明の範囲内で、共有結合によって該ポリマー中へ取り込まれるか又は該ポリマー鎖へ結合されるものであって、かつ該ポリマーの製造に使用されるモノマーとは相違する物質、もしくは該鎖長の制御に使用される物質もしくは本発明により使用されるポリマーの製造の際に又は本発明による方法の過程で既に形成されたポリマーから、例えば副生物又は中間生成物として、形成された物質とは相違する物質を呼ぶか、相当する。それらの例は、温度安定な膜を得るために、先行技術において使用される架橋剤である。
【００２９】
“該膜を取り囲むガス雰囲気”は、本発明の範囲内で、該膜が、該アニーリング中に、５体積％未満の酸素含量を有し、好ましくは少なくとも５ｍｂａｒ、特に好ましくは少なくとも１０ｍｂａｒ、極めて特に好ましくは少なくとも２０ｍｂａｒ；殊に好ましくは少なくとも３０ｍｂａｒ、極めて殊に好ましくは少なくとも１００ｍｂａｒ、特に好ましくは少なくとも５００ｍｂａｒ及び最も好ましくは少なくとも１０００ｍｂａｒ（絶対）の圧力を有する、該装置中へ供給されるガス又はガス混合物又はガス流又はガス混合物の流れにより、取り囲まれることであると理解される。該ガス又はガス混合物又は該ガス流又はガス混合物の該流れは、該アニーリング前及び／又は該アニーリング中に該装置中へ導入することができる。この雰囲気は、それゆえ、該装置からの空気の真空排気によってだけで発生される雰囲気とは相違する。
【００３０】
ポリイミド膜の本発明による製造方法は、次の工程：
ａ）３，４，３′，４′−ベンゾフェノンテトラカルボン酸二無水物、１，２，４，５−ベンゼンテトラカルボン酸二無水物、３，４，３′，４′−ビフェニルテトラカルボン酸二無水物、オキシ二フタル酸二無水物、スルホニル二フタル酸二無水物、１，１，１，３，３，３−ヘキサフルオロ−２，２−プロピリデン二フタル酸二無水物からなる群から選択される、少なくとも１種の二無水物と、
トルエン−２，４−ジイソシアナート、トルエン−２，６−ジイソシアナート、４，４′−メチレンジフェニルジイソシアナート、２，４，６−トリメチル−１，３−フェニレンジイソシアナート、２，３，４，５−テトラメチル−１，４−フェニレンジイソシアナートからなる群から選択される、少なくとも１種のジイソシアナートと
からポリイミド膜を製造する工程、
ｂ）工程ａ）からの膜を、２８０℃から該ポリマーのガラス転移温度、すなわち約３６０〜３７０℃まででアニーリングする工程
を含み、かつ
該膜が、該アニーリング中に、０．５体積％以下の酸素含量を有するガス雰囲気、好ましくは、対応する低い酸素含量を有する不活性ガス、特に好ましくは窒素により、取り囲まれているか、もしくは対応するガス流により周りを洗われる(umspuelt)
ことにより特徴付けられている。
【００３１】
好ましくは、工程ａ）におけるポリイミドは、次の組成を有するポリイミドである：
【化１】
0006559122.tif 000002
ここで、０≦ｘ≦０．５及び１≧ｙ≧０．５であり、かつＲは、基Ｌ１、Ｌ２、Ｌ３及びＬ４からなる群から選択される、同じか又は異なる１種以上の基に相当する。
【００３２】
極めて特に好ましくは、Ｘ＝０、Ｙ＝１であり、かつＲは、６４モル％がＬ２から、１６モル％がＬ３から、かつ２０モル％がＬ４からなるポリマーである。このポリマーは、名称P84又はP84タイプ70で市場で入手可能であり、かつ次のＣＡＳ番号：9046-51-9を有する。殊に好ましくは、段階ａ）において、組成ｘ＝０．４、ｙ＝０．６であり、かつＲは、８０モル％がＬ２から、２０モル％がＬ３からなるポリマーである。このポリマーは、名称P84HT又はP84 HT 325で市場で入手可能であり、かつ次のＣＡＳ番号：134119-41-8を有する。
【００３３】
該アニーリングの条件は、該膜の所望の性質に応じて、変えることができる。２８０℃の温度から、極めて良好なガス選択性を有する膜が得られる。P84タイプ70の場合に２８０℃を上回る温度及びP84 HTの場合に３００℃を上回る温度で、そのうえ分子量が安定化されるので、これらの温度で、該分子量安定性を調節することができる。該温度に加えて、該アニーリングの期間によっても、該選択性及び該分子量安定性に影響を与えることができる。特定の理論に結び付けられてはいないが、本発明者らは、乾燥された膜の該アニーリングにより、該膜構造の圧縮が、殊に該分離層が存在する表面上で、行われるという見解である。該選択性は、該ポリマーの固有値によってのみ制限されている。
【００３４】
以下に更に挙げられる例に基づき、どの変更がその生成物特性にどのような影響を及ぼし、かつどのようにしてどの性質を調節できるかは、当業者にとって明白である。
【００３５】
好ましくは、該アニーリングは、２８０℃から３７０℃まで、特に好ましくは２８５〜３６０℃、極めて特に好ましくは２９０〜３５０℃の温度で、殊に好ましくは３００〜３４０℃で、極めて殊に好ましくは３０５〜３３０℃で及び特に好ましくは３１０〜３２０℃で実施される。
【００３６】
該アニーリングの期間は―該アニーリングのための目標温度に到達した時点から―、好ましくは、１５〜３００分、特に好ましくは３０〜２４０分、極めて特に好ましくは３０〜９０分及び殊に好ましくは６０〜９０分又は４５〜７５分である。
【００３７】
P84タイプ70についての温度及び期間の特に好ましい組合せは、２８０〜３１０℃、特に２８５〜２９５℃、及び３０〜９０分、特に４５〜７５分である。
【００３８】
P84 HTについての温度及び期間の特に好ましい組合せは、３０５〜３３０℃、特に３１０〜３２０℃、及び３０〜９０分、特に４５〜７５分である。
【００３９】
該アニーリング温度に到達するための加熱速度は、好ましくは、約２５０℃から、０．１〜１０℃／分、特に好ましくは１〜５℃／分及び極めて特に好ましくは１〜２℃／分の範囲内で選択され、それによって該加熱が膜束中のあらゆる所で均一に行われ、かつ同時に最終温度に到達される。特に、大量の繊維の同時のアニーリングの際に、よりゆっくりとした加熱速度は、該繊維の均一な加熱を保証するために有利である。
【００４０】
該膜を１０ｃｍまで、好ましくは２〜１０ｃｍの距離で取り囲む雰囲気の温度は、３個以上のセンサ、好ましくは熱電対で、測定される。その所定の距離は、１枚のみの膜がアニーリングされる場合に、該膜の外側表面までの距離を基準としている。複数の膜、例えば膜束又は膜のスタック配置が同時にアニーリングされる場合には、該距離は、完全に外側にある膜の外側表面、すなわち、該膜束又はそれ以外の膜配置の外側表面までの距離を基準としている。
【００４１】
本発明者らは、該膜の機械的性質及び特にそれらの生産性が、該膜を１０ｃｍまで、好ましくは２〜１０ｃｍの距離で取り囲む雰囲気の酸素含量が、該アニーリング中に特定の極大値を超えない場合に、特に良好であることを見出した。好ましくは、該アニーリングは、ゆえに、０．５体積％以下の酸素含量で、特に好ましくは０．２５体積％以下で、極めて特に好ましくは０．１体積％以下で及び殊に好ましくは０．０１体積％以下で行われる。更に、該酸素含量が単独で決定的であるのではなくて、むしろ、先行技術におけるような真空中の代わりに、該膜を、対応する低い酸素含量を有するガス雰囲気又はガス流中でアニーリングする場合に、特に良好な結果が達成されることが分かった。特定の理論に結び付けられてはいないが、該実験結果は、該ガス雰囲気もしくは該ガス流により、アニーリングされうる膜束中の均一な温度分布が達成され、ひいては全ての膜が均一にアニーリングされることを示唆する（これについては以下の比較例２も参照）。
【００４２】
該膜は、ゆえに、該アニーリング中に及び好ましくは少なくとも該冷却の第一段階において、特に好ましくは該加熱中及び／又は該冷却の終了までも、対応する低い酸素含量を有する雰囲気により取り囲まれる。極めて特に好ましくは、該膜は前記の段階中に、前記の低い酸素含量を有するガス又はガス混合物又はガス流又はガス混合物の流れ、殊に好ましくは少なくとも１種の不活性ガス、例えば貴ガス又は窒素又は六フッ化硫黄及び極めて殊に好ましくは窒素の流れにより、周りを洗われる。最も好ましくは、対応するガス流が使用される。該冷却中に、すなわち、その最大アニーリング温度が持続的に下回るようになると直ちに、真空を適用することもできる。
【００４３】
特に好ましいのは、該膜を１０ｃｍまで、好ましくは２〜１０ｃｍの距離で取り囲む雰囲気が、２００〜２７５℃、特に好ましくは２００〜２７０℃、極めて特に好ましくは２００〜２５０℃及び殊に好ましくは２００〜２２０℃の温度までの該冷却の開始後に、前記のガス雰囲気に相当するかもしくは真空引きされることである。より低い温度で、特に２００℃を下回ると、該膜の反応性は、より酸素に富む雰囲気との接触が通例、もはや損傷を引き起こさないほど僅かである。該アニーリングが成功していたか否か、すなわち、望ましくない酸化が行われなかったか否かは、とりわけ、該膜の変色（すこしオレンジ色）が目に見えないことによっても確認することができる。望ましくない酸化は、ＦＴ−ＩＲを用いて確認することもできる。
【００４４】
該アニーリング後の該膜の冷却は、“受動的に”、すなわち該熱源のスイッチを切ることにより、行うことができる。しかしながら、特に好ましくは、アニーリングが終わった後の該膜の“能動的な”冷却が、例えば該炉のフラッシングによるか又は該膜と、以下に更に規定されたＯ2含量を有する対応して温度調節された不活性ガスとの接触により、行われる。選択的に、しかし同様に好ましくは、該冷却は、熱交換器もしくは冷却回路を用いて行われる。対応する冷却を生じさせる更なる技術上の変型は、当業者に知られており、かつ本発明により含まれている。該能動的冷却は、その空時収量を高め、かつ該冷却中に、まだなお該膜特性の望ましくない悪化となるリスクを低下させる。
【００４５】
本発明による工程ａ）は、原則的に、該ポリイミド膜の任意の製造方法に応じて、実施することができる。しかしながら、特に好ましいのは、ナノ孔構造を有する膜をもたらす方法である。工程ｂ）用の出発物質として、かなり厚い分離層又は緻密な構造を既に有する膜が製造される場合には、該アニーリングにより確かにそれらの選択性は更に改善され、かつその分子量減少は防止されるが、しかし、該アニーリングは、該膜が更になお圧縮され、ひいては極めて厚い分離層が得られることもまねく。このことはそしてまた、該膜が、確かに極めて良好な選択性を有するが、しかし劣悪な透過係数、ひいては劣悪な生産性を有することを意味する。本発明による方法の効率は、それゆえ、工程ａ）において、対応して高い透過係数により特徴付けられている膜が製造される場合に、もう一度高めることができる。該透過係数は、該ガス流束の尺度であり、ひいては該膜の構造の指標である。本発明による方法において、それゆえ、好ましくは工程ａ）において、２５ＧＰＵ以上、好ましくは５０ＧＰＵ以上、特に好ましくは１００〜２０００ＧＰＵ、極めて特に好ましくは２００〜１５００ＧＰＵ、殊に好ましくは３００〜１０００ＧＰＵ及び極めて殊に好ましくは４００〜８００ＧＰＵのＯ2についての透過係数を有する膜が製造される。対応する膜は、好ましくは以下に記載される方法により、製造することができる。
【００４６】
好ましい第一実施態様において、工程ａ）における膜製造プロセスは、以下の部分工程を含む：
ａ１）重合
ａ２）キャスト溶液の製造
ａ３）膜製造。
【００４７】
ａ１）重合
本発明により使用されるポリイミドの製造は、前記の芳香族テトラカルボン酸無水物のうち少なくとも１種を前記の芳香族ジイソシアナートのうち少なくとも１種と、二酸化炭素の放出下に重縮合させることにより、行われる。
【００４８】
該重合は、好ましくは、非プロトン性双極性溶剤中で行われる。好ましくは、ジメチルホルムアミド、ジメチルアセトアミド、Ｎ−メチルピロリドン、Ｎ−エチルピロリドン及びスルホランが個々にか又は混合物で使用されるが、しかしこれらに限定されるものではない。
【００４９】
この際に、好ましくは、該芳香族二無水物又は芳香族二無水物の混合物は、１０質量％〜４０質量％、好ましくは１８質量％〜３２質量％及び特に好ましくは２２質量％〜２８質量％の濃度で、非プロトン性双極性溶剤中に溶解され、かつ５０℃〜１５０℃に、好ましくは７０℃〜１２０℃に及び特に好ましくは８０℃〜１００℃に加熱される。この溶液に、塩基性触媒０．０１質量％〜５質量％、好ましくは０．０５質量％〜１質量％、及び特に好ましくは０．１質量％〜０．３質量％が添加される。触媒として、次のものが考慮に値する：
・アルカリ金属及びアルカリ土類金属の水酸化物、メチラート、エタノラート、炭酸塩及びリン酸塩、例えば、次のものであるが、しかしこれらに限定されない：水酸化ナトリウム、水酸化カリウム、ナトリウムメチラート、カリウムメチラート、ナトリウムエチラート、カリウムエチラート、炭酸ナトリウム、炭酸水素ナトリウム、炭酸カリウム、炭酸水素カリウム、リン酸カリウム、リン酸水素カリウム、リン酸二水素カリウム
・第三級アミン、例えば、次のものであるが、しかしこれらに限定されない：トリメチルアミン、トリエチルアミン、トリプロピルアミン、ジアザビシクロウンデカン、ジアザビシクロオクタン、ジメチルアミノピリジン。
【００５０】
該ジイソシアナートは、好ましくは、１〜２５時間、特に好ましくは３〜１５時間及び極めて特に好ましくは５〜１０時間の期間にわたって添加される。
【００５１】
本発明により使用されるポリマーの場合に、このようにして、１〜３００Ｐａ・ｓ、好ましくは２０〜１５０Ｐａ・ｓ及び特に好ましくは４０〜９０Ｐａ・ｓの粘度を有する澄明でゴールデンイエローないしダークブラウンのポリマー溶液が生じる。そのモル質量Ｍｐは、好ましくは、１０００００ｇ・モル-1より大きい。
【００５２】
前記の処理工程によれば、非プロトン性双極性溶剤中に溶解された、本発明によるポリイミドポリマーが生じる。該ポリマー溶液中に、妨害する随伴物質又は副生物はない。その粘度は、極めて高く、かつ膜の製造に適している。この理由から、該ポリマーを沈殿させず、次いで同じ溶剤中に再溶解させることも経済的に有利である。該溶液は、ゆえに、好ましくは該ポリマーを単離せず、かつ好ましくはその他の更なる処理なしでも、該キャスト溶液の製造に直接使用される。
【００５３】
ａ２）キャスト溶液の製造
該重縮合から得られるポリマー溶液は好ましくは、１５質量％〜３５質量％、特に好ましくは２２質量％〜３０質量％及び極めて特に好ましくは２２質量％〜２９質量％の固形分を有し、かつ更なる処理なしで、該キャスト溶液の製造に使用することができる。該固形分が高ければ高いほど、該膜の透過係数はますます低くなる。本発明の範囲内で、工程ａ）において、特に好ましくは、高い透過係数を有する膜が製造されるので、最大２９質量％の固形分で操作することが特に好ましい。
【００５４】
本発明によるキャスト溶液は、次の性質に傑出している：
・該キャスト溶液は、中空繊維膜を製造するために十分に高い粘度を有する
・該キャスト溶液は、該膜中の大きな空洞（マクロボイド）の形成を防止する添加剤を含有することができる
・該キャスト溶液は、所望の孔径を有する表面を製造するための揮発性溶剤を含有することができる。
【００５５】
該キャスト溶液の粘度は、これが、該固体に依存する粘度の経過でのいわゆる“からみ合い”点に相当する場合に、理想的である。この点は、該固体への粘度の依存性が線形の挙動から指数関数的な挙動へ移行する点である。この点は、そのモル質量に極めて大きく依存している。該モル質量が高ければ高いほど、からみ合いが生じる際の固形分はますます低くなる。
【００５６】
該粘度、該モル質量及び該モル質量分布に関して、この方法により得ることができるキャスト溶液は、同じポリマーの粉末又は粒状物から製造されたキャスト溶液とは明らかに相違する。この好ましい実施態様は、それゆえ、高い粘度を該ポリイミドの高いモル質量及び狭いモル質量分布と組み合わせて有するキャスト溶液を得ることができるという利点を有する。この好ましい第一実施態様による方法を用いて、それゆえ、卓越した機械的性質を有する膜を製造することができる。
【００５７】
該キャスト溶液の製造の際に、添加剤も添加することができる。多様な量の添加剤により、異なる固形分が得られ、そうすると該からみ合い点をシフトさせることになるであろう。ここでは、該重合における該モル質量を適合させることにより、このからみ合い点は再びシフトすることができる。
【００５８】
該キャスト溶液の組成が、相分離が行われる濃度からはるかにずっと離れるように移動する場合に、溶剤と非溶剤との間の勾配が、該膜製造の際に転相によって極めて大きくなり、かつ該膜中に大きな空洞が得られる。マクロボイドとも呼ばれるこれらの空洞は、使用されている該膜のより低い圧力安定性を引き起こし、かつそれらの使用を、例えば天然ガス精製の際の使用において制限する。該マクロボイドの形成は、非溶剤の添加により防止することができる。このためには、以下の、水と混和性の溶剤又はそれらの混合物が考慮に値する。
【００５９】
このリストは、単に例のリストとして見るべきものであり、熟練した専門家は、更に他の溶剤も見出す。
・アルコール、例えばメタノール、エタノール、イソプロパノール、プロパノール、ブタノール、ブタンジオール、グリセリン、
・水、
・ケトン、例えばアセトン又はブタノン。
【００６０】
該膜の定義された表面を製造するためには、原則的に、複数の方法を利用することができる。遅延脱混合(Delayed Demixing)法に加えて、揮発性助溶剤の蒸発も、ガス分離膜の分野並びにナノろ過膜及び限外ろ過膜の分野における極めて薄い選択層をもたらす。該蒸発の程度、ひいては該孔径は、該揮発性溶剤の種類、その濃度、その蒸発時間、該キャスト溶液の温度、該蒸発区間での取り囲む該ガスの量及び温度により、影響を受ける。
【００６１】
揮発性溶剤として、以下の溶剤が考慮に値する。これらは、水と混和性であるべきである、例えばアセトン、テトラヒドロフラン、メタノール、エタノール、プロパノール、イソプロパノール、ジオキサン、ジエチルエーテル。
【００６２】
該キャスト溶液の製造は、好ましくは、該添加剤の添加により、該添加剤の混合物の計量供給により、又は互いに別個に続けて、行われる。その際に、該添加剤は、好ましくは該混合物に撹拌しながらゆっくりと計量供給される。該計量供給は、好ましくは１０分〜３時間、特に好ましくは３０分〜２時間、行われる。該助溶剤の添加により、該ポリイミドの部分沈殿が滴加箇所で行われる。該固体は、しかし数(wenigen)分後に残留物不含に再溶解する。その澄明な溶液は次いで、好ましくは更に、鋼製網ふるい、特に好ましくは約１５μｍのふるいの目の大きさにより、ろ過されて、該膜表面中の欠陥をまねきうる妨害する随伴物質を除去する。
【００６３】
該ろ過後に、該溶液は、好ましくは脱ガスされ、かつ気泡が取り除かれる。これは通例、真空ポンプを用いる減圧の適用により行われる。
【００６４】
ａ３）中空繊維の製造
脱ガスされ、ろ過され、かつ場合により添加剤と混合されたキャスト溶液は、好ましくは２０〜１００℃に、特に好ましくは３０〜７０℃にサーモスタット調温される。該溶液は、次いで、例えば歯車ポンプを用いて、二流体ノズルの外側部分を通りポンプ輸送される。該二流体ノズルの外径は、好ましくは５００〜８００μｍ、特に好ましくは５５０〜７５０μｍであり、その内径は、好ましくは２００〜４００μｍ、特に好ましくは２５０〜３５０μｍであり、そのポンプ能力は、好ましくは０．１〜１３．５ｍｌ／分である。該二流体ノズルの内側部分中で、水と１種の非プロトン性双極性溶剤又は複数の非プロトン性双極性溶剤の混合物との液体混合物（芯液(Bore-Loesung)）がポンプ輸送される。
【００６５】
非プロトン性双極性溶剤として、とりわけ、ジメチルホルムアミド、ジメチルアセトアミド、Ｎ−メチルピロリドン、Ｎ−エチルピロリドン、スルホラン又はジメチルスルホキシド又はそれらの組合せが考慮に値するが、しかしこれらに限定されない。該芯液中の溶剤と水との組成は、好ましくは溶剤１０質量％〜９５質量％及び水９０質量％〜５質量％、特に好ましくは溶剤３０質量％〜９０質量％及び水７０質量％〜１０質量％及び極めて特に好ましくは溶剤５０質量％〜８０質量％及び水５０質量％〜２０質量％である。ポンプ能力は、特に好ましくは１ｍｌ／分〜１０ｍｌ／分である。
【００６６】
該中空繊維が紡糸され、かつ該ポリマーの沈殿により、一体型の非対称中空繊維膜が成形される、水からなる凝固浴からの紡糸口金の好ましい距離は、１ｃｍ〜１ｍ、好ましくは５〜６０ｃｍである。該膜の外面での該溶剤の蒸発により、該層は圧縮され、それによって該凝固浴中での沈殿の際に該分離層を形成する。該分離層の厚さは、該凝固浴からの該紡糸口金の距離により及び該紡糸口金から該凝固浴までのその経路での該膜の雰囲気により、調節することができる。該膜の所望の性質に応じて、当業者は、適切な距離を単純な実験により求めることができる。
【００６７】
既に述べられているように、本発明による方法において、高いガス透過性、すなわち透過係数を有する膜が、工程ａ）において得られることが特に好ましい。そのためには、該膜は、該アニーリング前に厚すぎる及び／又は緻密すぎる分離層を有するべきではない。これは、本発明によれば特に好ましくは、該中空糸の紡糸プロセスの際に、該凝固浴へ入る前に、乾燥しており、サーモスタット調温されたガス流又は空気流で周りを洗われるか、もしくは対応するガス雰囲気又は空気雰囲気が導かれることにより、達成される。特に好ましくは、該膜に、ガス流又は空気流が導かれる。乾燥しているとは、該ガス流又は空気流が、水を取り込むことができることを意味する。ゆえに、好ましくは、該空気流又はガス流は、それぞれの空気温度もしくはガス温度で、相対湿度０〜９０％、好ましくは相対湿度０〜５０％及び極めて特に好ましくは相対湿度０〜３０％の含水量を有する。
【００６８】
極めて特に好ましくは、該中空繊維は、該ノズルの下流で、シャフト（管）中へ入り、該シャフトには、乾燥しているサーモスタット調温されたガスが貫流している。ガスとして、窒素、空気、アルゴン、ヘリウム、二酸化炭素、メタン又は他の工業用不活性ガスが考慮に値する。該ガスの温度は、熱交換器を介して調節され、かつ好ましくは２０〜２５０℃、特に好ましくは２５〜１２０℃及び極めて特に好ましくは３０〜８０℃である。
【００６９】
該管中のガス速度は、好ましくは０．１〜１０ｍ／分、特に好ましくは０．３〜５ｍ／分、極めて特に好ましくは０．５〜３ｍ／分及び殊に好ましくは０．５〜２ｍ／分である。該管の長さは、好ましくは１ｃｍ〜１ｍ、特に好ましくは２〜５０ｃｍ、極めて特に好ましくは５〜４０ｃｍ及び殊に好ましくは５〜３０ｃｍである。該シャフト長さ、該ガス速度及び該温度は、該膜の分離活性層の厚さに影響を与える。本発明による方法の工程ａ）において、高い透過係数及び該分離活性層の少ない厚さを有する膜を得るために、前記の範囲が好ましくは遵守されるべきである。
【００７０】
こうして状態調節された糸は、次いで、凝固浴中へ浸漬し、該浴は、該ポリマー塊を凝固させ、こうして該膜を形成する。該浴の温度は、好ましくは１〜８０℃、特に好ましくは２０〜７０℃及び極めて特に好ましくは４０〜６５℃である。
【００７１】
該凝固浴中の、例えばジメチルホルムアミド、ジメチルアセトアミド、Ｎ−メチルピロリドン、Ｎ−エチルピロリドン、スルホラン、ジメチルスルホキシド、テトラヒドロフラン、ジオキサン、イソプロパノール、エタノール又はグリセリンであるがしかしこれらに限定されない、非プロトン性双極性溶剤及び他の溶剤の濃度は、好ましくは０．０１質量％〜２０質量％、特に好ましくは０．１質量％〜１０質量％及び極めて特に好ましくは０．２質量％〜１質量％であり、残部は水である。水浴中で純水を使用することが同様に好ましい。
【００７２】
該中空繊維の抜出速度は、好ましくは２〜１００ｍ／分、特に好ましくは１０〜８０ｍ／分及び極めて特に好ましくは３０〜７０ｍ／分である。高すぎる抜出速度が透過係数の損失をまねくことが分かった。それにもかかわらず、本発明によれば好ましい方法において、好ましくは、高い抜出速度で操作すること、ひいては該生産性を先行技術と比較して高めることが可能である。
【００７３】
該繊維は、該凝固浴の下流で、その残留溶剤含量が１質量％未満、好ましくは０．５質量％以下になるまで、好ましくは洗浄される。このためには、多様な洗浄技術を適用することができる。好ましくは、該繊維を１つ以上の続いて配置された水浴に導かれる連続法において操作される。特に好ましくは、該水浴は、より効果的な洗浄を達成するために、４０〜９０℃、好ましくは５０〜８０℃に加熱されている。
【００７４】
しかし、該繊維を、該凝固浴の下流で、ボビンに巻き付け、かつオフラインで水中で洗浄することも可能である。該洗浄は、あらゆる温度で行うことができる。しかしながら、好ましくは、前記のように、より高い温度で洗浄される。好ましくは、該水は、十字流で該繊維に沿って導かれ、すなわち、該ボビンの内側から外へ押し込まれる。
【００７５】
引き続いて、好ましくは溶剤交換が、特に好ましくはイソプロパノール及び／又はヘキサン中で、行われ、それと共に水及びＤＭＦが除去される。該溶剤交換並びに該洗浄は、連続的に（オンラインで）又はオフラインで行うことができる。オンライン溶剤交換のために、該繊維は、好ましくは１つ／複数の該洗浴の下流で、１つ以上の溶剤浴に導かれる。
【００７６】
該繊維は次いで、好ましくは、室温ないし１５０℃、特に好ましくは５０〜１００℃の範囲内の温度で乾燥され、その際に、イソプロパノール及びヘキサンが除去される。該全含水量及び／又は残留溶剤含量は、該乾燥後に、０〜５質量％、好ましくは＜３質量％及び殊に好ましくは０．１〜３質量％であり、かつ好ましくは、水、イソプロパノール及びヘキサンの含分からなる。低い残留溶剤及び残留含水量が、該アニーリングに付加的な利点をもたらすことが分かった。比較例４に示されるように、膜束全体のアニーリングの際の高すぎる残留含量の水及び溶剤は、該膜が互いにくっつくことをまねく。それゆえ、高すぎる残留含量の場合に、膜束全体がアニーリングされることができない。その代わりに、該膜を個々にアニーリングするために、付加的に浪費されなければならなかっただろう。これはそのうえ、個々の膜の該アニーリングの際の変動による膜束中の不均質性となる危険をはらんでいる。比較例４に示されるように、EP 0321569における短い乾燥は全く不十分であり、かつ該膜束はくっついた。
【００７７】
更に、多すぎる水は、加水分解、ひいては鎖切断、それゆえに機械的に不安定な膜をまねきうる。該水及び該溶剤の一部が該アニーリング中に蒸発されるにもかかわらず、該アニーリングの開始前の最大含量が５質量％未満、好ましくは３質量％未満である場合に有利であることが分かった。
【００７８】
本発明による方法において、好ましくは、該膜を該乾燥後に、シリコーンタイプのエラストマー、例えばSylgard(登録商標) 184で処理して、起こりうる欠陥を補修することが可能である。
【００７９】
工程ａ）において、好ましくは、１００〜１０００μｍ、好ましくは２００〜７００μｍ及び特に好ましくは２５０〜４００μｍの外径を有する繊維が得られる。
【００８０】
こうして製造された中空繊維膜は、引き続き、処理工程である工程ｂ）における上記で詳細に説明されたアニーリングに供給される。
【００８１】
工程ａ１）〜ａ３）を伴う該膜の製造についての詳細は、WO 2011/009919から読み取ることができ、その内容はこれにより明示的に本発明の詳細な説明へ参照により取り入れられる。
【００８２】
本発明の選択的な好ましい実施態様において、工程ａ）において、好ましくは乾燥されている、ポリイミド粉末からまず最初にキャスト溶液が、それから該膜が、製造される。この方法は、上記で説明された好ましい第一実施態様の方法よりも確かに費用がかかるが、該粉末からの製造は、しかしながら逆に、そのために製造者も、ポリイミドに固有の考えられる重合なしに、本発明による方法を実施し、かつ本発明による膜を製造することができるという利点を有する。
【００８３】
この好ましい第二実施態様において、該方法は、工程ａ）において、次の部分工程：
ａＩ）好ましくは乾燥された、固体の形態、好ましくは粉末又は粒状物の形態の、任意にアニーリングされた、本発明によるポリイミドポリマーを用意する工程、
ａＩＩ）キャスト溶液を製造する工程、その際に、このキャスト溶液は、溶剤と、工程ａＩ）からの固体とを含む；及び
ａＩＩＩ）中空繊維膜を形成する工程
を含む。
【００８４】
工程ａＩ）において、商業的に入手可能なポリイミド粉末又はポリイミド粒状物、例えばEvonik Fibers製のP84タイプ70又はP84 HTを使用することができる。まず最初に、ポリイミドが、前記の方法において工程ａ１）において説明されたように製造され、次いで該固体が単離され、かつ乾燥されることもできる。
【００８５】
商業的に入手可能なポリイミドを、膜の製造に直接使用することができる。しかしながら、該ポリイミドを、工程ａＩＩ）の前に、好ましくは６〜３０時間、特に好ましくは１０〜１６時間の期間にわたって、５０〜２５０℃、好ましくは１００〜２００℃の温度で乾燥させる及び／又はアニーリングすることが有利でありうる。該アニーリング工程及び／又は乾燥工程は、機械的なアニーリング／乾燥、熱による乾燥／アニーリング又はそれらの組合せとして実施することができる。該乾燥／アニーリングは、真空中又は不活性ガスフラッシング下に行うことができる。使用されるポリイミド粉末に応じて、その際に、分子量増加となりうる。該温度が高過ぎて選択されるか又は長過ぎてアニーリングされる場合には、ゲル化が開始されうる。このことは回避されるべきである、それというのも、さもなければキャスト溶液はもはや製造できないからである。しかしながら、当業者はゲル化の開始を認識したら、該温度を、ゲル化が行われなくなるまで低下させることになる。
【００８６】
該アニーリングは、好ましくは、コントロールされたアニーリングとして行われ、その際に、該時間及び該温度のコントロールにより、意図された分子量増加が制御される。
【００８７】
好ましい方法は、商業的に入手可能なポリイミド粉末が、炉又は回転管乾燥機中で加熱されることにより特徴付けられている。該温度は、好ましくは、１００〜２５０℃の範囲内及び特に好ましくは１４０〜１８０℃の範囲内で選択される。好ましくは、該炉又は回転管乾燥機は、少なくとも０．５ｂａｒ、好ましくは少なくとも０．６ｂａｒ、特に好ましくは０．６〜０．９ｂａｒの真空に真空排気される。該アニーリングの期間は、好ましくは６〜３０時間、特に好ましくは１０〜１６時間である。任意に、該アニーリングは、不活性ガス流中で行うことができる。
【００８８】
工程ａＩ）による固体から、この実施態様において、引き続き工程ａＩＩ）において、当業者にそれ自体として知られた方法により、キャスト溶液が製造される。
【００８９】
工程ａＩＩＩ）における該キャスト溶液からの中空繊維膜の製造は、それ自体として知られている。好ましくは、該製造は、前記の方法においてａ３）のもとで説明されたように行われる。
【００９０】
工程ａ３）又はａＩＩＩ）において、好ましくは、一体型の非対称中空繊維膜が製造され、その際に、殊に好ましくは、該中空繊維が、二流体ノズルを用いてポリイミドキャスト溶液及び芯液から、連続法において紡糸される。
【００９１】
本発明によるポリイミド膜は、それゆえ、
・該ポリイミドが、
３，４，３′，４′−ベンゾフェノンテトラカルボン酸二無水物、１，２，４，５−ベンゼンテトラカルボン酸二無水物、３，４，３′，４′−ビフェニルテトラカルボン酸二無水物、オキシ二フタル酸二無水物、スルホニル二フタル酸二無水物、１，１，１，３，３，３−ヘキサフルオロ−２，２−プロピリデン二フタル酸二無水物からなる群から選択される、少なくとも１種の二無水物と、
トルエン−２，４−ジイソシアナート、トルエン−２，６−ジイソシアナート、４，４′−メチレンジフェニルジイソシアナート、２，４，６−トリメチル−１，３−フェニレンジイソシアナート、２，３，４，５−テトラメチル−１，４−フェニレンジイソシアナートからなる群から選択される、少なくとも１種のジイソシアナートと
を含むポリイミドであることと、
・該膜中のポリマー由来でない、架橋作用のある物質の含量が、０〜５質量％、好ましくは０〜１質量％の範囲内であり、
・これらが、５〜９５％、好ましくは５〜９０％、特に好ましくは１０〜８０％及び極めて特に好ましくは２０〜７０％のＤＭＦへの溶解度を有し、
・これらが、１．５μｍ以下、好ましくは１μｍ以下、極めて特に好ましくは７５０ｎｍ以下、殊に好ましくは５００ｎｍ以下、極めて殊に好ましくは２５０ｎｍ以下及び特に好ましくは１００ｎｍ以下の分離活性層の層厚を有することと
により特徴付けられている。
【００９２】
好ましくは、該ポリイミドは、上記で該製造方法の説明の際に好ましいとして開示されたようなポリイミドである。
【００９３】
既に述べたように、本発明による方法を用いて初めて、極めて良好な生産性及び熱負荷の際の高い分子量安定性と同時に極めて高いガス選択性を有する膜を製造することに成功している。本発明によりアニーリングされた膜は、本発明による方法を用いて多様に調節可能なＤＭＦ溶解度に傑出しており、かつ先行技術のアニーリングされない膜とは、架橋剤、すなわちポリマー由来でない物質を添加せずに完全にＤＭＦに可溶である点でも相違する。
【００９４】
本発明による膜が特別であるのは、その熱安定性及びＤＭＦへの不溶性が、ポリマー由来でない物質、すなわちブレンド又はコポリマー中に本発明によらないポリマー（先行技術において推奨されるように）又は架橋剤（同様に先行技術）を添加せずに、達成されることである。
【００９５】
しかしながら、原則的に、本発明による方法において、ブレンド、好ましくは本発明によるポリマーのブレンドを製造し、次いでアニーリングすることも可能である。
【００９６】
既に述べたように、本発明による膜は、先行技術の膜よりも、明らかにより薄い分離層を有する。それにもかかわらず、これらは、少なくとも匹敵しうる選択性を有する。しかしながら、本発明による膜の透過係数、ひいては生産性は、先行技術の膜のそれよりもはるかにずっと良好である。
【００９７】
本発明に関連している中空繊維膜は、精密ろ過膜、限外ろ過膜又はナノろ過膜の形態の細孔膜並びに―好ましい変法において記載されるように―ガスの分離用の細孔不含の膜であってよい。全ての膜は、一体型非対称膜であり、かつ転相法により製造される。特に好ましくは、ガス分離膜及び殊に好ましくは中空繊維ガス分離膜である。
【００９８】
本発明によるポリイミド膜は、好ましくは、メタン及び二酸化炭素の分離のため及び／又は酸素及び窒素の分離のため及び／又はプロセスガスからの水素の分離のため及び／又は多種多様な種類のガス又はガス混合物からの水蒸気及び／又はヘリウムの分離のために、使用される。
【００９９】
分析
粘度測定
動的粘度ηは、２５℃の一定の温度での円筒形の隙間中のポリマー溶液のせん断により、一回、多様な回転数Ω（もしくはせん断勾配γ）の基準値により、せん断勾配の場合に１．２５；２．５；５．０；１０．０；２０．０；及び４０．０  １／ｓで、具体的に測定され、引き続きそれぞれ１０ｓでの２２５０〜１００Ｐａのせん断応力Τにより求められる。
【０１００】
測定装置として、HAAKE RS 600が液体温度調節可能な計量カップホルダTEF/Z28、円筒形のローターZ25DIN53019/ISO3219及びアルミ使い捨て計量カップZ25E/D=28mmと共に使用される。
【０１０１】
動的粘度ηは、次の式から計算され、かつ１０ｓ-1のせん断勾配で、単位：Ｐａ・ｓで示される。
【数１】
0006559122.tif 000003
Τ  …  せん断応力
η  …  動的粘度
Ｍ  …  ローターのせん断ファクター：１２３５０ｒａｄ／ｓ
Ω  …  角速度。
【０１０２】
モル質量測定
該モル質量測定は、ゲル浸透クロマトグラフィーを用いて行われる。その校正は、ポリスチレン標準を用いて行われる。報告されるモル質量は、ゆえに、相対モル質量として理解されうる。
【０１０３】
次の成分及び設定を使用した：
【表１】
0006559122.tif 000004
【０１０４】
透過性(Permeabilitaeten)
ガス透過性は、バーラー（Barrer、１０-10ｃｍ3・ｃｍ-2・ｃｍ・ｓ-1・ｃｍＨｇ-1）で示される。ガスについての中空繊維膜の透過係数は、ＧＰＵ（Gas Permeation Unit、１０-6ｃｍ3・ｃｍ-2・ｓ-1・ｃｍＨｇ-1）で示される。ナノろ過膜及び限外ろ過膜の流束は、ｌ・ｍ-2・ｈ-1・バール-1で示される。
【０１０５】
ガス透過性
ガスについての透過性の測定は、圧力上昇法により行われる。この際に、１０〜７０μｍの厚さを有するフラットフィルムの一方の側に、ガス又はガス混合物を適用する。その他方の側、該透過液側では、該試験の開始時に、真空（約１０-2ｍｂａｒ）が支配的である。それから、該透過液側での圧力上昇が経時的に記録される。
【０１０６】
該ポリマーの透過性は、次の式により計算することができる：
【数２】
0006559122.tif 000005
Ｐ  …  透過性［単位：バーラー（１０-10ｃｍ3・ｃｍ-2・ｃｍ・ｓ-1・ｃｍＨｇ-1）］
Ｖdead  …  透過液側の体積［単位：ｃｍ3］
ＭＷgas  …  ガスのモル質量［単位：ｇ・モル-1］
ｌ  …  該フィルムの厚さ［単位：ｃｍ］
ρ  …  ガスの密度［単位：ｇ・ｃｍ-3］
Ｒ  …  気体定数［単位：ｃｍ3・ｃｍＨｇ・Ｋ-1・モル-1］
Ｔ  …  温度［単位：ケルビン］（室温、約２３℃）
Ａ  …  該フィルムの面積［単位：ｃｍ2］（約１２ｃｍ2）
Δｐ  …  フィードと透過液側との圧力差［単位：ｃｍＨｇ］
ｄｐ／ｄｔ  …  透過液側の時間当たりの圧力上昇［単位：ｃｍＨｇ・ｓ-1］。
【０１０７】
中空繊維の透過係数が測定される場合には、体積上昇法が使用される。
【０１０８】
透過係数Ｐ／ｌの計算は（なぜなら分離層の厚さは既知ではない）、次の式により行われる：
【数３】
0006559122.tif 000006
Ｐ／ｌ  …  透過係数［単位：ＧＰＵ（Gas permeation units、１０-6ｃｍ3・ｃｍ-2・ｓ-1・ｃｍＨｇ-1）］
Ｑ  …  透過液側のガス流量［単位：ｃｍ3（ＳＴＰ）／ｓ］
Ｒ  …  気体定数［単位：ｃｍ3・ｃｍＨｇ・Ｋ-1・モル-1］
Ｔ  …  温度［単位：ケルビン］（室温、約２３℃）
Ａ  …  中空繊維の外側面積［単位：ｃｍ2］（６０〜８０ｃｍ2）
Δｐ  …  フィードと透過液側との圧力差［単位：ｃｍＨｇ］
ｄｐ／ｄｔ  …  透過液側の時間当たりの圧力上昇［単位：ｃｍＨｇ・ｓ-1］。
【０１０９】
多様なガスのペアの選択性は、純ガス選択性である。２種のガス間の選択性は、該透過性の比から計算される：
【数４】
0006559122.tif 000007
Ｓ  …  理想の気体選択性
Ｐ1  …  ガス１の透過性又は透過係数
Ｐ2  …  ガス２の透過性又は透過係数。
【０１１０】
ＤＭＦ溶解度の測定
該ＤＭＦ溶解度の測定のために、アニーリングされた及びアニーリングされないポリマーもしくはアニーリングされない膜をそれぞれ２０ｍｇ、室温でＤＭＦ  １０ｍｌ中に添加し、撹拌せずに４ｈ放置する。アニーリングされないポリマーもしくはアニーリングされない膜の場合に、完全な溶液が得られる。アニーリングされたポリマーもしくはアニーリングされた膜の場合に、場合により存在している残留物がろ別される。引き続き、双方の溶液により、ＧＰＣを用いて、そのモル質量分布の測定が、別に上記で説明されたように行われる。該溶解度は、続いて、該ポリマー鎖の流体力学的体積に基づいて、完全に可溶なアニーリングされないポリマーの面積に対するアニーリングされたポリマーの得られたモル質量分布の面積の比から求められる。
【０１１１】
残留溶剤の割合の測定
該残留溶剤（例えばイソプロパノール、ヘキサン）は、１，３−ジメチル−３，４，５，６−テトラヒドロ−２（１Ｈ）−ピリミジノン（ＤＭＰＵ）中に溶解もしくは分散されたポリマーのヘッドスペース注入（Headspace）によりガスクロマトグラフィーを用いて測定される。
【０１１２】
該試料から、２５０〜３００ｍｇを、風袋を計ったバイアル中へ、０．１ｍｇまで正確にはかり入れる（＝秤量分）。その後、ＤＭＰＵ  ５．００ｍｌを、ホールピペット又はDispensetteを用いてピペット添加し、該バイアルをセプタムで、キャップクリンパーを用いてシールした。該試料を、ヘッドスペースサンプラ上で９０分、１２０℃にサーモスタット調温し、その後、該ＧＣカラムへのヘッドスペース注入を行う。
【０１１３】
湿った中空繊維試料の残留ＤＭＦを、エタノール中でのソックスレー抽出により測定する。引き続き定量化を、ＧＣ上への該抽出物の直接注入により行う。乾燥している中空繊維試料の残留ＤＭＦは、ヘッドスペースＧＣを用いて測定される。
ＧＣ：Perkin Elmer AutoSystem XL
カラム：Perkin Elmer WAX ETR、３０ｍ×０．５３ｍｍ、ｄｆ＝２．００μｍ、#N931-6570
ヘッドスペース−オートサンプラ：Perkin Elmer TurboMatrix 40
キャリヤーガス：５ｍｌヘリウム  ４．６（又は以上）
ＦＩＤ検出器ガス：水素４０ｍｌ／分、合成空気４００ｍｌ／分
ＧＣの温度プログラム：
初期温度：１７５℃に３分間、
ランプ１：２０°／分、２３０℃に３分間
運転時間：８．７５分
サイクル時間：１５分。
【０１１４】
該残留溶剤含量は、分析が行われた後に、自動的に、式
【数５】
0006559122.tif 000008
により計算され、“濃度［％］”で表される。
【０１１５】
残留含水量の測定
該残留含水量の測定のために、イソプロパノールでの該膜の抽出及び引き続きカールフィッシャー滴定による分析が実施される。該膜を、前もって乾燥された２５０ｍｌショットガラス器具中へ移し、計量された量で乾燥しているイソプロパノールで上まで覆う。該容器を一晩にわたって、室温で放置する。
【０１１６】
製造例
以下の例は、本発明のより詳細な説明のため及びより良好な理解のために利用されるが、しかしながら本発明を決して限定するものではない。
【０１１７】
例１
該紡糸液の製造のために、撹拌機及び還流冷却器を備えた３ｌガラスフラスコ中に、無水ジメチルホルムアミド１８００ｇを装入した。その中に、３，３′，４，４′−ベンゾフェノンテトラカルボン酸二無水物３１６．４ｇ及びピロメリト酸二無水物１４２．８ｇを溶解させ、かつ８０℃に加熱した。この溶液に、ジアザビシクロオクタン１．８ｇを添加する。窒素適用(Stickstoffbeaufschlagung)下に、２，４−トルイレンジイソシアナート８０％及び２，６−トルイレンジイソシアナート２０％の混合物２８３．４ｇを、数(mehrerer)時間の間に計量供給する。その際に、ＣＯ2が副生物として逃出し、ポリイミドが溶液中に直接生じた。
【０１１８】
こうして得られたＤＭＦ中２７質量％紡糸液をその後、脱ガスし、５０℃にサーモスタット調温し、歯車ポンプを用いて二流体ノズルに搬送した。該流量は３２４ｇ／ｈであった。該二流体ノズルの外側領域において、該ポリマー溶液を搬送したのに対し、内側にジメチルホルムアミド７０％及び水３０％の混合物（芯液）を搬送して、該中空繊維のホールを発生させた。該芯液の流量は１２０ｍｌ／ｈであった。該ノズルから１３ｃｍ下流の距離で、該中空繊維は５０℃の温水中へ入った。ノズルと凝固浴との間の経路で、該中空繊維は、管で包まれた。この管には、１ｌ／分の窒素流が貫流し、該管内部温度は３５℃であった。該繊維を、その水洗浴に引き入れ、最終的に５０ｍ／分の速度で巻き付けた。数(mehrere)時間にわたる水での抽出後に、該中空繊維をイソプロパノール中に浸漬した。該溶剤交換後に、該膜を７０℃で乾燥区間に導き、約４０秒以内に乾燥させた。得られた膜は、残留水約２質量％、残留溶剤（イソプロパノール、ヘキサン）≦０．５質量％及び残留ＤＭＦ＜０．１質量％を含有し、かつ３００℃の本発明による温度に、０．２℃／分の加熱速度で３０ｍｂａｒ絶対の真空（Ｎ2−フラッシングした、Ｏ2含量＜０．００１体積％）中で加熱し、引き続き、該最終温度で２ｈ放置した。
【０１１９】
本発明によるアニーリング後及び３ヶ月間の貯蔵後にも、該膜の分子量Ｍｐが１０２ｋＤａであったことが確認された。本発明による膜は、それゆえ熱的に安定であり、かつ数ヶ月間の(mehrmonatiger)貯蔵後にも分子量減少を有しない。
【０１２０】
比較例１：
中空繊維膜を、例１のように製造し、かつアニーリングした。しかしながら、例１とは異なり、該アニーリング温度は、２６５℃もしくは２５０℃に低下された。該試験の結果は、以下の第２表に見出される：
【表２】
0006559122.tif 000009
【０１２１】
例１とは異なり、第２表は、低すぎる温度での本発明によらないアニーリングの際に、十分な貯蔵安定性が与えられていないことを示す。
【０１２２】
例２
該アニーリングの際の温度の効果を、更になお説明するために、本発明による例１による複数の膜を新たに製造した。しかしながら、該アニーリングの際の加熱速度を、５℃／分に高めた。該加熱を、０．００１体積％のＯ2含量を有するＮ2雰囲気下で、２９０〜３２０℃の温度で、行った。得られた膜について、ＤＭＦ溶解度、ＣＯ2透過係数、ＣＯ2／ＣＨ4選択性及び機械的性質を測定し、第３表にまとめた。
【０１２３】
【表３】
0006559122.tif 000010
【０１２４】
該アニーリングが、アニーリングされない膜と比較して選択性を明らかに高めたことが分かった。透過係数は、全ての例において極めて良好である。ＤＭＦ溶解度、ひいては耐薬品性は、該アニーリング温度の選択により、該選択性が有意に妨げられる必然性を伴わずに、同様に制御することができる。機械的性質は、該温度により不利な影響を受けなかった。
【０１２５】
例３
この例において、例２とは異なり、該アニーリング温度の影響ではなくて、該アニーリングの期間の影響が示されるものである。該アニーリングの期間の効果を説明するために、本発明による例１による複数の膜を新たに製造し、かつアニーリングした。該アニーリングの最終温度は、３１０℃もしくは３２０℃に一定に保持し、かつ該アニーリングの期間を変えた。得られた膜について、ＤＭＦ溶解度を測定し、第４表にまとめた。
【０１２６】
【表４】
0006559122.tif 000011
【０１２７】
第４表は、該温度に加え、該アニーリングの期間によっても、耐薬品性を調節することができることを示す。
【０１２８】
例４：
この例において、該膜を該アニーリング中に取り囲む雰囲気の酸素含量の影響が示される。そのためには、例１を繰り返したが、しかしながら、それぞれ、３１０℃で１ｈアニーリングした。
【０１２９】
３つのアニーリング試験が実施され、その際に
・例４―本発明による：０．１体積％のＮ2パージガス中酸素含量を有する
・例４―比較１：Ｎ2パージガス中酸素含量  １体積％
・例４―比較２：Ｎ2パージガス中酸素含量  ５体積％。
【０１３０】
得られた膜について、ＣＯ2／ＣＨ4選択性及び引張強さを測定した。該結果は、以下の第５表に見出される。
【表５】
0006559122.tif 000012
【０１３１】
第５表における結果は、該膜を直接取り囲む雰囲気中での低い酸素含量が、本発明による方法において、該膜の良好な選択性及び良好な機械的性質にとって本質的であることを示す。
【０１３２】
比較例２
この例において、真空により発生される酸素不含の雰囲気中での、例えば先行技術であるWO 2006/068626に教示されたような、アニーリングが、低い酸素含量を有するガス雰囲気中でアニーリングされる本発明による方法と比較して、明らかな欠点を有することが示される。
【０１３３】
例４のように行ったが、しかしながら真空中で３１０℃で１ｈアニーリングした。その後、Ｏ2透過係数及びＯ2／Ｎ2選択性を測定した。
【０１３４】
以下の第６表は、比較例２からの結果及び比較のために例４―本発明による―により製造された膜の結果を含む：
【表６】
0006559122.tif 000013
【０１３５】
第６表からの結果は、WO 2006/068626の方法が、確かに―そこに正確に記載されたように―良好な選択性をもたらすことを示す。WO 2006/068626に従い真空中でアニーリングされた膜は、しかしながら、約３００％より劣悪な透過係数を有する。それゆえ、先行技術の方法によりアニーリングされた膜は、経済的に使用することができない。
【０１３６】
そのうえ、真空中でアニーリングされた中空繊維膜が、極めて著しく多様に、黄色ないし褐色に、変色していたことが確認された。褐色は、著しい圧縮を示唆し、かつ真空中での劣悪な温度分布によりおそらく引き起こされている。この観察は、第６表からの透過係数データと一致する。それゆえ、真空は一義的に、適したアニーリング媒体ではない。
【０１３７】
例５
この例において、本発明による方法が、本発明による２種のポリイミドのブレンドを用いても実施することができることが示される。そのためには、ＤＭＦ中の２種のポリイミドのブレンドから２７％の紡糸液を製造し、その際に、９５％のポリイミド１を５％のポリイミド２と混合した。
【０１３８】
ＤＭＦ中のポリイミド溶液１の製造のために、撹拌機及び還流冷却器を備えた３ｌガラスフラスコ中に、無水ジメチルホルムアミド１６２２ｇを装入した。その中に、３，３′，４，４′−ベンゾフェノンテトラカルボン酸二無水物４５６．４ｇを溶解させ、８５℃に加熱した。この溶液に、粉砕した水酸化ナトリウム０．４５ｇを添加した。窒素適用下に、２，４−トルイレンジイソシアナートもしくは２，６−トルイレンジイソシアナート８０％及び４，４′−ジフェニルメタンジイソシアナート２０％の混合物２６６．８ｇを数(mehrerer)時間の間に計量供給した。その際に、ＣＯ2が副生物として逃出し、ポリイミドが溶液中に直接生じた。
【０１３９】
ＤＭＦ中のポリイミド溶液２の製造のために、撹拌機及び還流冷却器を備えた３ｌガラスフラスコ中に、無水ジメチルホルムアミド１８００ｇを装入した。その中に、３，３′，４，４′−ベンゾフェノンテトラカルボン酸二無水物３１６．４ｇ及びピロメリト酸二無水物１４２．８ｇを溶解させ、８０℃に加熱した。この溶液に、ジアザビシクロオクタン１．８ｇを添加する。窒素適用下に、２，４−トルイレンジイソシアナート８０％及び２，６−トルイレンジイソシアナート２０％の混合物２８３．４ｇを数(mehrerer)時間の間に計量供給する。その際に、ＣＯ2が副生物として逃出し、ポリイミドが溶液中に直接生じた。
【０１４０】
該ポリイミド溶液を、Kat缶中で一緒に混合し、ロールスタンド(Rollbock)上で週末にわたって均質化した。２５℃での体積粘性率：７９Ｐａｓ及び固形分：２７．８％が得られた。
【０１４１】
こうして得られたキャスト溶液を、脱ガスし、５０℃にサーモスタット調温し、歯車ポンプを用いて二流体ノズルに搬送した。該流量は３２４ｇ／ｈであった。該二流体ノズルの外側領域において、該ポリマー溶液を搬送したのに対し、内側に、ジメチルホルムアミド７０％及び水３０％の混合物（芯液）を搬送して、該中空繊維のホールを発生させた。該芯液の流量は１２０ｍｌ／ｈであった。該ノズルから１３ｃｍ下流の距離で、該中空繊維は５０℃の温水中へ入った。ノズルと凝固浴との間の経路で、該中空繊維は管で包まれた。この管には、１ｌ／分の窒素流が貫流し、該管内部温度は３５℃であった。該繊維を、その水洗浴に引き入れ、最終的に５０ｍ／分の速度で巻き付けた。数(mehrere)時間にわたる水での抽出後に、該中空繊維をイソプロパノール中に浸漬し、その後、乾燥区間中で７０℃で乾燥させた。得られた膜は、水２質量％未満、残留溶剤（イソプロパノール、ヘキサン）≦０．５質量％及び残留ＤＭＦ０．１質量％を含有し、３１０℃に２℃／分の加熱速度でＮ2（０．００１％のＯ2含量）中で加熱し、引き続き、該最終温度で１ｈ放置した。
【０１４２】
得られた膜は、２７ＧＰＵのＣＯ2透過係数及び９３のＣＯ2／ＣＨ4シングルガス選択性を有していた。約７０％のＤＭＦ溶解度が測定され、求められた。これらの結果は、本発明による方法が、異なるポリイミドのブレンドでも機能することを確認する。
【０１４３】
例６
本発明による例５に対応して、しかしながら第二ポリイミド溶液を使用せずに、中空繊維膜を製造した。得られた膜は、該乾燥後に、水２質量％未満、残留溶剤（ＩＰＡ、ヘキサン）≦０．５質量％及び残留ＤＭＦ≦０．１質量％を含有し、２８０℃もしくは２９０℃に２℃／分の加熱速度でＮ2中で加熱し、引き続き、該最終温度で１ｈ放置した。
【０１４４】
第７表は、透過係数測定の結果を示す。第８表は、機械的性質及び測定された溶解度を示す。
【０１４５】
【表７】
0006559122.tif 000014
【表８】
0006559122.tif 000015
【０１４６】
該結果は、ここで使用されるポリマー―この例においてこれはP84タイプ70に相当する―を用いても、本発明による方法により、すなわち架橋剤を添加せずに、架橋され、高選択性で生産的な膜を得ることができることを示す。
【０１４７】
比較例３
比較例２において、WO 2006/068626からのアニーリング法、すなわち真空中でのアニーリングが、本発明のアニーリングよりも明らかに劣っていることが示された後で、ここでは、これがEP 0321569の方法にも当てはまることが示される。
【０１４８】
前記の例６による膜を製造し、EP 0321569の例２０に対応して、次のようにアニーリングした（全て空気中）：
・１００℃で３０分
・２００℃に加熱
・２００℃から３２０℃に１６分以内に加熱
・３２０℃に１４分保持し、自然冷却する。
【０１４９】
以下の第９表は、比較例３からの結果及び比較のために、本発明により次のようにアニーリングされた（２５０℃から２９０℃への加熱速度２℃／分、Ｏ2不含のＮ2雰囲気中２９０℃で１ｈ）、例６―本発明による―により製造された膜の結果を含む：
【表９】
0006559122.tif 000016
【０１５０】
第９表は、本発明による方法によるアニーリングが、明らかにより低いアニーリング温度が使用されたにもかかわらず、約５．５倍より良好な選択性及び約３倍より良好な透過係数をもたらすことを示す。本発明によりアニーリングされた膜の機械的性質は、同様に明らかにより良好である。
【０１５１】
比較例４：
この比較例は、比較例３よりも、もう一歩踏み込み、かつ本発明によるアニーリング法による既に極めて有利な効果が、アニーリングされうる膜の本発明による好ましい製造方法により、更に高めることができることを示す。
【０１５２】
比較例３において、本発明によれば好ましい製造方法により製造されたアニーリングされない膜をアニーリングした。それゆえ、EP 0321569からは、該アニーリング条件のみが引き継がれた。比較例４において、それから完全にEP 0321569に従い操作した、すなわち、工程ａ）において、EP 0321569の例１による膜を製造し、次いで、比較例３において記載されたようにアニーリングした。そのためには、EP 0321569のReference Preparation Example 1に従い、ＤＭＦ中のP84タイプ70の２５％溶液を製造した。その紡糸条件は次の通りであった：
・紡糸液  ２．４ｍｌ／分；芯液  ０．８６ｍｌ／分
・凝固浴中の滞留時間＝８〜１０ｓ；凝固浴  加熱せず（２７℃）
・芯液  ５０／５０ＤＭＦ／Ｈ2Ｏ
・紡糸シャフトなし、その代わりにエアギャップ１２ｃｍ
・膜を、水を有する容器中に１０分浸漬する
・膜を、溶剤交換せずに空気中で２４ｈ乾燥させる。
【０１５３】
比較例３におけるようにアニーリングした。次の結果が得られた：
【表１０】
0006559122.tif 000017
【０１５４】
第１０表からのデータを第９表からのデータと比較すると、EP 0321569からのアニーリングされない膜の製造方法が、既に、劣悪な透過係数を有する著しく圧縮された膜をまねくことが確認される。これらの膜が、先行技術の劣悪なアニーリング法によりなおアニーリングされる場合に、本発明による方法による膜よりも２０倍より劣悪である透過係数を有する膜が得られる。強度及び破断伸びは類似した状況である。
【０１５５】
この比較例は、それゆえ、本発明によるアニーリング法を用いて単独で、既に、該膜の透過係数、ひいては生産性のかなりの改善が得られることを示す。次いで、本発明によれば好ましい方法によりまだアニーリングされず、メソ孔構造を有する、すなわち、高い透過係数を有する膜を製造する場合には、先行技術の膜よりもいっそう更に優れている、選択性と透過係数との組合せ、すなわち、生産性を有する膜が得られる。
【０１５６】
この比較例の場合に、EP 0321 569における洗浄が、短すぎていた、ひいてはなお多すぎる残留溶剤が該アニーリング前の該膜中に存在していたことも観察された。EP 0321 569による膜束のアニーリングは、該膜束中での接着をまねいたので、該膜は、個々にアニーリングされなければならない。
【０１５７】
例７：
本発明による膜は、先行技術の膜よりも明らかに良好な応用技術的なデータに傑出しているだけでなく、これらは構造的にも相違する。本発明の膜を用いて、―架橋剤を添加せずに―耐薬品性であり、かつ同時に高い生産性を有する膜を製造することに初めて成功している。その要因となる構造的なパラメーターは、次の通りである：
・ＤＭＦ溶解度（分子量減少に対する安定性について）
・該膜の全厚と比較した、分離活性層の厚さ。
【０１５８】
該分離活性層の厚さは、該膜の透過性及び透過係数から算出されうる。該透過性は、ポリマー材料の透過率(Durchlaessigkeit)の尺度であり、ひいては、厚さ、圧力又は面積から独立した材料特性である。中空繊維膜を通る流量は、通常、透過性とは異なる透過係数により表され、該透過係数は該厚さについて正規化されていない、それというのも、中空繊維膜の層厚は、測定することが困難だからである。該分離活性層の層厚は、ゆえに、次の式により求められる：
【数６】
0006559122.tif 000018
ここで、層厚ｌHFM［単位：ｎｍ］、透過性［単位：バーラー（１０-10ｃｍ3（ＳＴＰ）・ｃｍ・ｃｍ-2・ｓ-1・ｃｍＨｇ-1）］及び透過係数［単位：ＧＰＵ（１０-6ｃｍ3（ＳＴＰ）・ｃｍ-2・ｓ-1・ｃｍＨｇ-1）］。
【０１５９】
例６による本発明による膜が、９１ｎｍの分離活性層の層厚を有することが見出された。これに反して、比較例４による先行技術の膜は、１９２９ｎｍ、すなわちほぼ２μｍの分離活性層の層厚を有していた。